(57)【特許請求の範囲】
【請求項１】
複数の凹部が設けられた押圧部材で粉末状の蛍光部材を押圧して複数の凸部が第１主面の側に設けられた、蛍光体を含む蛍光部材を準備する工程と、
粉末状の光反射部材を準備する工程と、
前記蛍光部材における複数の凸部の間に前記粉末状の光反射部材を配置する工程と、
前記粉末状の光反射部材を焼結して、前記蛍光部材と前記光反射部材とが一体に形成された焼結体を得る工程と、
前記第１主面の側の面が前記蛍光部材及び前記光反射部材の双方からなり、且つ第２主面の側の面が前記蛍光部材のみからなる又は前記蛍光部材及び前記光反射部材の双方からなる蛍光体含有部材が得られるように、前記蛍光部材の前記第１主面の側又は前記第２主面の側の少なくとも一方の側から前記焼結体の一部を除去する工程と、を備えることを特徴とする蛍光体含有部材の製造方法。
【請求項２】
複数の凸部が設けられた押圧部材で粉末状の光反射部材を押圧して複数の凹部が第１主面の側に設けられた光反射部材を準備する工程と、
蛍光体を含む粉末状の蛍光部材を準備する工程と、
前記光反射部材における複数の凹部に前記粉末状の蛍光部材を配置する工程と、
前記粉末状の蛍光部材を焼結して、前記光反射部材と前記蛍光部材とが一体に形成された焼結体を得る工程と、
前記第１主面と反対側にある第２主面の側の面が前記蛍光部材及び前記光反射部材の双方からなり、且つ、前記第１主面の側の面が前記蛍光部材のみからなる又は前記蛍光部材及び前記光反射部材の双方からなる蛍光体含有部材が得られるように、少なくとも前記光反射部材の前記第２主面の側から前記焼結体の一部を除去する工程と、を備えることを特徴とする蛍光体含有部材の製造方法。
【請求項３】
複数の凸部が設けられた押圧部材で粉末状の光反射部材を押圧して互いに反対側にある第１主面及び第２主面を貫通する複数の貫通孔が設けられた光反射部材を準備する工程と、
蛍光体を含む粉末状の蛍光部材を準備する工程と、
前記複数の貫通孔に前記粉末状の蛍光部材を配置する工程と、
前記粉末状の蛍光部材を焼結して、前記光反射部材と前記蛍光部材とが一体に形成された焼結体を得る工程と、
前記第１主面の側の面又は前記第２主面の側の面の一方の面が前記蛍光部材及び前記光反射部材の双方からなり、且つ、前記第１主面の側の面又は前記第２主面の側の面の他方の面が前記蛍光部材のみからなる又は前記蛍光部材及び前記光反射部材の双方からなる蛍光体含有部材が得られるように、前記蛍光部材の前記第１主面の側又は前記第２主面の側の少なくとも一方の側から前記焼結体の一部を除去する工程と、を備えることを特徴とする蛍光体含有部材の製造方法。
【請求項４】
前記焼結体の一部を除去する工程において、前記第１主面の側の面及び前記第２主面の側の面のそれぞれが前記蛍光部材及び前記光反射部材の双方からなるように、第１主面及び第２主面の少なくとも一方の主面の側から前記焼結体の一部を除去することを特徴とする請求項１〜３のいずれか１項に記載の蛍光体含有部材の製造方法。
【請求項５】
前記焼結体を得る工程において、放電プラズマ焼結法又はホットプレス焼結法により焼結することを特徴とする請求項１〜４のいずれか１項に記載の蛍光体含有部材の製造方法。
【請求項６】
前記蛍光部材はＡｌを含む酸化物の蛍光体を含み、
前記光反射部材は酸化アルミニウムを含むことを特徴とする請求項１〜５のいずれか１項に記載の蛍光体含有部材の製造方法。
【請求項７】
前記蛍光部材は、焼結助剤として酸化アルミニウムを含むことを特徴とする請求項６に記載の蛍光体含有部材の製造方法。
【請求項８】
前記焼結体を得る工程の後に、前記焼結体を酸化雰囲気で熱処理する工程を備えることを特徴とする請求項６又は７に記載の蛍光体含有部材の製造方法。
【請求項９】
前記蛍光部材を準備する工程は、
容器に蛍光体を含む粉末状の蛍光部材を充填する工程と、
複数の凹部が設けられた押圧部材で前記粉末状の蛍光部材を押圧することにより、前記複数の凸部が設けられた蛍光部材を作製する工程と、を含み、
前記焼結体を得る工程において、前記蛍光部材及び前記光反射部材を焼結することを特徴とする請求項１又は請求項１を引用する請求項４〜８のいずれか１項に記載の蛍光体含有部材の製造方法。
【請求項１０】
前記押圧部材は、その凹部の開口が底面から離れるにしたがって広くなるように形成されていることを特徴とする請求項９に記載の蛍光体含有部材の製造方法。
【請求項１１】
前記蛍光部材を準備する工程は、粉末状の蛍光体と、前記光反射部材と同一の材料を含む粉末状の焼結助剤と、を混合した後で焼結し、前記複数の凸部が第１主面の側に設けられた焼結体からなる蛍光部材を得る工程を有し、
前記粉末状の光反射部材を焼結する際の焼結温度は、前記粉末状の蛍光体と前記粉末状の焼結助剤とを混合した後で焼結する際の焼結温度よりも低いことを特徴とする請求項１又は請求項１を引用する請求項４〜８のいずれか１項に記載の蛍光体含有部材の製造方法。
【請求項１２】
前記蛍光部材を準備する工程において、焼結体からなる蛍光部材に複数の凸部を形成することにより、前記複数の凸部が第１主面の側に設けられた蛍光部材を得ることを特徴とする請求項１、請求項１を引用する請求項４〜８のいずれか１項、又は請求項１１に記載の蛍光体含有部材の製造方法。
【請求項１３】
前記凸部を形成する工程において、マシニングセンタを用いて前記凸部を形成することを特徴とする請求項１２に記載の蛍光体含有部材の製造方法。
【請求項１４】
前記焼結体の一部を除去する工程の後に、前記焼結体を個片化する工程を備え、
前記個片化する工程において、個片化した後に、前記第１主面の側の面又は前記第２主面の側の面の少なくとも一方の面において前記蛍光部材の周囲に前記光反射部材が配置された前記蛍光体含有部材を得ることを特徴とする請求項１〜１３のいずれか１項に記載の蛍光体含有部材の製造方法。
【請求項１５】
前記光反射部材を準備する工程は、
容器に粉末状の光反射部材を充填する工程と、
複数の凸部が設けられた押圧部材で前記粉末状の光反射部材を押圧することにより、前記複数の凹部が設けられた光反射部材を作製する工程と、を含み、
前記焼結体を得る工程において、前記蛍光部材及び前記光反射部材を焼結する、ことを特徴とする請求項２又は請求項２を引用する請求項４〜８のいずれか１項に記載の蛍光体含有部材の製造方法。
【発明の詳細な説明】
【技術分野】
【０００１】
本発明は、蛍光体含有部材の製造方法に関する。
【背景技術】
【０００２】
特許文献１に記載の発光装置において、セラミック製の波長変換部材（本明細書の「蛍光部材」に相当する。）がホルダ（本明細書の「光反射部材」に相当する。）の貫通孔に接着剤を用いて固定されている。
【先行技術文献】
【特許文献】
【０００３】
【特許文献１】特開２０１４−６７９６１
【発明の概要】
【発明が解決しようとする課題】
【０００４】
このような部材を製造するには、ホルダに貫通孔を形成するとともに、波長変換部材を貫通孔の形状に合わせて加工した上で、加工された波長変換部材をホルダの貫通孔に精度よく固定しなければならない。つまり、煩雑な工程が必要となる上、波長変換部材の形状とホルダにおける貫通孔の形状を合わせる必要があるため再現性よく製造することが難しい。
【課題を解決するための手段】
【０００５】
本発明の一形態に係る蛍光体含有部材の製造方法は、複数の凸部が第１主面の側に設けられた、蛍光体を含む蛍光部材を準備する工程と、粉末状の光反射部材を準備する工程と、前記蛍光部材における複数の凸部の間に前記粉末状の光反射部材を配置する工程と、前記粉末状の光反射部材を焼結して、前記蛍光部材と前記光反射部材とが一体に形成された焼結体を得る工程と、前記第１主面の側の面が前記蛍光部材及び前記光反射部材の双方からなり、且つ前記第２主面の側の面が前記蛍光部材のみからなる又は前記蛍光部材及び前記光反射部材の双方からなる蛍光体含有部材が得られるように、前記蛍光部材の前記第１主面の側又は前記第２主面の側の少なくとも一方の側から前記焼結体の一部を除去する工程と、を備える。
【０００６】
本発明の別の形態に係る蛍光体含有部材の製造方法は、複数の凹部が第１主面の側に設けられた光反射部材を準備する工程と、蛍光体を含む粉末状の蛍光部材を準備する工程と、前記光反射部材における複数の凹部に前記粉末状の蛍光部材を配置する工程と、前記粉末状の蛍光部材を焼結して、前記光反射部材と前記蛍光部材とが一体に形成された焼結体を得る工程と、前記光反射部材の前記第１主面と反対側にある第２主面の側の面が前記蛍光部材及び前記光反射部材の双方からなり、且つ、前記第１主面の側の面が前記蛍光部材のみからなる又は前記蛍光部材及び前記光反射部材の双方からなる蛍光体含有部材が得られるように、少なくとも前記光反射部材の前記第２主面の側から前記焼結体の一部を除去する工程と、を備える。
【０００７】
本発明のさらに別の形態に係る蛍光体含有部材の製造方法は、互いに反対側にある第１主面及び第２主面を貫通する複数の貫通孔が設けられた光反射部材を準備する工程と、蛍光体を含む粉末状の蛍光部材を準備する工程と、前記複数の貫通孔に前記粉末状の蛍光部材を配置する工程と、前記粉末状の蛍光部材を焼結して、前記光反射部材と前記蛍光部材とが一体に形成された焼結体を得る工程と、前記第１主面の側の面又は前記第２主面の側の面の一方の面が前記蛍光部材及び前記光反射部材の双方からなり、且つ、前記第１主面の側の面又は前記第２主面の側の面の他方の面が前記蛍光部材のみからなる又は前記蛍光部材及び前記光反射部材の双方からなる蛍光体含有部材が得られるように、前記蛍光部材の前記第１主面の側又は前記第２主面の側の少なくとも一方の側から前記焼結体の一部を除去する工程と、を備える。
【発明の効果】
【０００８】
これにより、蛍光部材の周囲に光反射部材が配置された蛍光体含有部材を比較的簡単にかつ再現性良く製造することができる。
【図面の簡単な説明】
【０００９】
【図１】図１は、第１実施形態に係る蛍光体含有部材の上面図である。
【図２】図２は、図１のＸ−Ｘ線における断面図である。
【図３Ａ】図３Ａは、第１実施形態に係る蛍光体含有部材の製造方法を説明するための断面図である。
【図３Ｂ】図３Ｂは、第１実施形態に係る蛍光体含有部材の製造方法を説明するための断面図である。
【図３Ｃ】図３Ｃは、第１実施形態に係る蛍光体含有部材の製造方法を説明するための断面図である。
【図３Ｄ】図３Ｄは、第１実施形態に係る蛍光体含有部材の製造方法を説明するための断面図である。
【図３Ｅ】図３Ｅは、第１実施形態に係る蛍光体含有部材の製造方法を説明するための断面図である。
【図３Ｆ】図３Ｆは、第１実施形態に係る蛍光体含有部材の製造方法を説明するための断面図である。
【図３Ｇ】図３Ｇは、第１実施形態に係る蛍光体含有部材の製造方法を説明するための断面図である。
【図３Ｈ】図３Ｈは、第１実施形態に係る蛍光体含有部材の製造方法を説明するための断面図である。
【図３Ｉ】図３Ｉは、第１実施形態に係る蛍光体含有部材の製造方法を説明するための断面図である。
【図３Ｊ】図３Ｊは、第１実施形態に係る蛍光体含有部材の製造方法を説明するための断面図である。
【図４Ａ】図４Ａは、蛍光部材を準備する工程の他の方法を説明するための断面図である。
【図４Ｂ】図４Ｂは、蛍光部材を準備する工程の他の方法を説明するための断面図である。
【図４Ｃ】図４Ｃは、蛍光部材を準備する工程の他の方法を説明するための断面図である。
【図５】図５は、焼結体の一部を除去する工程の他の例を説明するための断面図である。
【図６】図６は、第１実施形態に係る個片化後の蛍光体含有部材と発光素子とを組み合わせた発光装置の模式図である。
【図７】図７は、第２実施形態に係る蛍光体含有部材の上面図である。
【図８】図８は、図７のＹ−Ｙ線における断面図である。
【図９Ａ】図９Ａは、第２実施形態に係る蛍光体含有部材の製造方法を説明するための断面図である。
【図９Ｂ】図９Ｂは、第２実施形態に係る蛍光体含有部材の製造方法を説明するための断面図である。
【図９Ｃ】図９Ｃは、第２実施形態に係る蛍光体含有部材の製造方法を説明するための断面図である。
【図９Ｄ】図９Ｄは、第２実施形態に係る蛍光体含有部材の製造方法を説明するための断面図である。
【図９Ｅ】図９Ｅは、第２実施形態に係る蛍光体含有部材の製造方法を説明するための断面図である。
【図９Ｆ】図９Ｆは、第２実施形態に係る蛍光体含有部材の製造方法を説明するための断面図である。
【図９Ｇ】図９Ｇは、第２実施形態に係る蛍光体含有部材の製造方法を説明するための断面図である。
【図９Ｈ】図９Ｈは、第２実施形態に係る蛍光体含有部材の製造方法を説明するための断面図である。
【図１０】図１０は、第２実施形態に係る蛍光体含有部材と発光素子とを組み合わせた発光装置の断面図である。
【図１１Ａ】図１１Ａは、第３実施形態に係る蛍光体含有部材の製造方法を説明するための断面図である。
【図１１Ｂ】図１１Ｂは、第３実施形態に係る蛍光体含有部材の製造方法を説明するための断面図である。
【図１１Ｃ】図１１Ｃは、第３実施形態に係る蛍光体含有部材の製造方法を説明するための断面図である。
【図１１Ｄ】図１１Ｄは、第３実施形態に係る蛍光体含有部材の製造方法を説明するための断面図である。
【図１１Ｅ】図１１Ｅは、第３実施形態に係る蛍光体含有部材の製造方法を説明するための断面図である。
【図１１Ｆ】図１１Ｆは、第３実施形態に係る蛍光体含有部材の製造方法を説明するための断面図である。
【図１１Ｇ】図１１Ｇは、第３実施形態に係る蛍光体含有部材の製造方法を説明するための断面図である。
【図１２】図１２は、第３実施形態における焼結体の一部を除去する工程の他の例を説明するための断面図である。
【発明を実施するための形態】
【００１０】
本発明を実施するための形態を、以下に図面を参照しながら説明する。ただし、以下に示す形態は、本発明の技術思想を具体化するためのものであって、本発明を限定するものではない。なお、各図面が示す部材の大きさや位置関係等は、説明を明確にするために誇張していることがある。
【００１１】
本明細書では、例えば「粉末状の蛍光部材」や「焼結体からなる蛍光部材」なる用語を用いており、蛍光部材であればその状態にかかわらず「蛍光部材」なる用語を用いている。同様に、本明細書では、例えば「粉末状の光反射部材」や「焼結体からなる光反射部材」なる用語を用いており、光反射部材であればその状態にかかわらず「光反射部材」なる用語を用いている。また、本明細書では、個片化の有無にかかわらず「蛍光体含有部材」なる用語を用いている。
【００１２】
＜第１実施形態＞
図１に本実施形態に係る製造方法により得られる蛍光体含有部材１００を第１主面の側から見た図（上面図）を示す。また、図２は、図１のＸ−Ｘ線における断面図である。図３Ａ〜図３Ｉは、蛍光体含有部材１００の製造方法を説明するためのものである。さらに、図３Ｊは、蛍光体含有部材１００を個片化して、蛍光体含有部材１００ａを得る工程を示す。
【００１３】
蛍光体含有部材１００の製造方法は、複数の凸部が第１主面の側に設けられた、蛍光体を含む蛍光部材１０を準備する工程と、粉末状の光反射部材２０を準備する工程と、蛍光部材１０における複数の凸部の間に粉末状の光反射部材２０を配置する工程と、粉末状の光反射部材２０を焼結して、蛍光部材１０と光反射部材２０とが一体に形成された焼結体を得る工程と、第１主面の側の面が蛍光部材１０及び光反射部材２０の双方からなり、且つ第２主面の側の面が蛍光部材１０のみからなる又は蛍光部材１０及び光反射部材２０の双方からなる蛍光体含有部材１００が得られるように、蛍光部材１０の第１主面の側又は第２主面の側の少なくとも一方の側から焼結体の一部を除去する工程と、を備える。
【００１４】
これにより、蛍光部材１０と、蛍光部材１０を囲む光反射部材２０と、を有する蛍光体含有部材１００を比較的容易にかつ再現性良く製造することができる
【００１５】
従来の蛍光体含有部材の製造方法では、光反射部材に貫通孔を形成し、焼結された蛍光部材を貫通孔の形状に加工した上で、加工された蛍光部材を接着剤を用いて光反射部材の内壁に固定する。しかし、この方法によると、光反射部材に貫通孔を形成する工程、蛍光部材を焼結する工程、蛍光部材を加工する工程、及び蛍光部材を光反射部材に固定する工程、が必要となるため工程が煩雑になり蛍光体含有部材の製造に時間を要する。また、光反射部材の貫通孔の形状と、蛍光部材の形状と、を精度よく合わせる必要があるため、再現性良く蛍光体含有部材を製造することが難しい。
【００１６】
これに対して、本実施形態の製造方法では、蛍光部材１０における複数の凸部の間に粉末状の光反射部材２０を配置してから粉末状の光反射部材２０を焼結することで、蛍光部材１０と光反射部材２０とが一体に形成された焼結体を形成し、さらにその焼結体の一部を除去することで蛍光体含有部材１００を製造している。つまり、粉末状の光反射部材２０を用いることで、光反射部材２０を特定の形状に加工することなく蛍光体含有部材１００を製造することができるので、工程を簡便化することができる。さらに、粉末状の光反射部材２０を用いることにより、蛍光部材１０と光反射部材２０の位置合わせを必要としないので、再現性良く蛍光体含有部材を製造することができる。特に、本実施形態の製造方法では粉末状の光反射部材２０を用いて焼結させているので、それにより得られる蛍光体含有部材１００において蛍光部材１０と光反射部材２０とが直接接合している。つまり、蛍光部材１０と光反射部材２０との間に蛍光部材１０及び光反射部材２０以外の部材（例えば、接着剤）を介していない。これにより、蛍光部材１０に光が当たった際に生じる熱を光反射部材２０に効率よく逃がすこともできる。
【００１７】
（蛍光部材１０を準備する前の工程）
本実施形態では、図３Ａに示すように、蛍光部材１０を準備する工程の前に、容器に緩衝部材３０として粉末状の材料（例えば、光反射部材２０と同様の材料）を配置する。本実施形態では、焼結ダイ４０と下側のパンチ５０とを容器として用いている。緩衝部材３０は必須ではないが、緩衝部材３０を用いることで、焼結体からなる蛍光部材１０を用いる場合であっても、後に光反射部材２０を焼結する際に蛍光部材１０かかる圧力を実質的に均等にすることができるため、焼結体からなる蛍光部材１０の割れ等を低減することができる。
【００１８】
次に、後の工程において容器から蛍光部材１０及び光反射部材２０からなる焼結体を取り出しやすくするために、図３Ｂに示すように、緩衝部材３０の上方に、離形シート６０を配置する。離形シート６０として、例えば、ポリエチレンシート、又はカーボンシートを用いることができる。
【００１９】
（蛍光部材１０を準備する工程）
次に、図３Ｅに示すように、複数の凸部が第１主面の側に設けられた蛍光部材１０を準備する。
【００２０】
本実施形態では、蛍光部材１０を準備する工程において、粉末状の蛍光体と、光反射部材と同一の材料を含む粉末状の焼結助剤と、を混合した後で焼結し、複数の凸部が第１主面の側に設けられた焼結体からなる蛍光部材１０を得ている。本実施形態では、蛍光部材１０としてＹ３Ａｌ５Ｏ１２：Ｃｅ（イットリウム・アルミニウム・ガーネット系（ＹＡＧ系））の蛍光体及び酸化アルミニウムからなる焼結助剤を用い、光反射部材２０として酸化アルミニウムを用いている。
【００２１】
本実施形態では、蛍光部材１０を準備する工程において、焼結体からなる蛍光部材１０に複数の凸部を形成することにより、複数の凸部が第１主面の側に設けられた蛍光部材１０を得ている。つまり、まず図３Ｃに示すように焼結体からなる板状の蛍光部材１０を作製し、その後に図３Ｄに示すように板状の焼結体に複数の凸部を形成している。これにより、凸部の形状を比較的自由に設計することができる。なお、複数の凸部が形成されるように所定の形状の焼結型（上側のパンチ５０、下側のパンチ５０、及び焼結ダイ４０）を用いて粉末状の蛍光部材を焼結することにより、複数の凸部が設けられた焼結体からなる蛍光部材１０を形成してもよい。
【００２２】
蛍光部材１０の１つの凸部の側面と隣り合う凸部の側面との最短距離は、０．７ｍｍ以上にするのが好ましい。これにより、粉末状の光反射部材２０を配置する工程において、隣り合う凸部の間に光反射部材２０を充填しやすくすることができる。
【００２３】
凸部の形状は、上方から視て、円、楕円、矩形等にすることができ、本実施形態では、円である。このとき、凸部の頂部における幅が凸部の底部（付け根）における幅よりも小さくなっている。つまり、凸部の幅が底部となる下方から頂部となる上方に向かうにつれて小さくなるように凸部の側面を傾斜させている。例えば、凸部の頂部の幅は、０．１ｍｍ以上１．２ｍｍ以下の範囲とすることができる。また、凸部の底部の幅は、０．５ｍｍ以上１０ｍｍ以下の範囲とすることができる。凸部は、マシニングセンタを用いて形成するのが好ましい。これにより、凸部の幅が比較的小さいものや、凸部の側面が傾斜しているものを高精度に加工することができる。
【００２４】
本実施形態では、蛍光部材１０を準備する工程において、焼結体からなる蛍光部材１０を準備しているが、図４Ａ〜図４Ｃに示すように、粉末状の蛍光部材１０を準備することもできる。この場合は、蛍光部材１０を準備する工程は、容器に蛍光体を含む粉末状の蛍光部材１０を充填する工程（図４Ａ）と、複数の凹部が設けられた押圧部材５１で粉末状の蛍光部材１０を押圧することにより、複数の凸部が設けられた蛍光部材１０を作製する工程（図４Ｂ、図４Ｃ）と、を含み、焼結体を得る工程において、蛍光部材１０及び光反射部材２０の両方を焼結している。複数の凹部が設けられた押圧部材５１を用いることで、粉末状ではあるが全体として一定の形状（複数の凸部が設けられた形状）を保持した蛍光部材１０を形成することができる。これにより、焼結体からなる板状の蛍光部材１０を用いる場合と比較して、工程を簡略化することができる。
【００２５】
押圧部材５１の凹部の開口形状は、円、楕円、矩形等にすることができる。押圧部材５１の凹部の開口は、凹部の底面から離れるにしたがって広くなるように形成されるのが好ましい。つまり、蛍光部材１０を押圧する側の面から離れるに従って凹部の幅は大きくなるのが好ましい。これにより、蛍光部材１０と押圧部材５１とが離形しやすくなる。押圧部材５１と粉末状の蛍光部材１０との間には、離形シートを介在させてもよい。これにより、蛍光部材１０と押圧部材５１とを離形する際に凹部に蛍光部材１０が残存しにくくなる。
【００２６】
蛍光部材１０に含まれる蛍光体は、求められる蛍光色に応じて適宜選択することができる。例えば、Ｙ、Ｌｕ、Ｓｃ、Ｌａ、Ｔｂ及びＧｄからなる群から選択された少なくとも１つの元素と、Ａｌ、Ｇａ及びＩｎからなる群から選択された少なくとも１つの元素と、を備え、Ｃｅ、Ｃｒ、Ｎｄ、Ｅｕからなる群から選択された少なくとも１つの元素で付括されたガーネット系の蛍光体を用いることができる。光反射部材２０に酸化アルミニウムを含む場合は、蛍光部材１０は、Ａｌを含む酸化物の蛍光体を含むことが好ましい。これにより、蛍光部材１０と光反射部材２０とに同様の材料が含まれることになるため、両者の接合強度を高くすることができる。Ａｌを含む酸化物の蛍光体としては、例えば、ＹＡＧ系の蛍光体が挙げられる。
【００２７】
蛍光部材１０は、蛍光体のみで構成してもよいし、蛍光体及び他の部材で構成してもよい。他の部材としては、例えば焼結助剤を用いることができる。この場合は、焼結助剤は、光反射部材２０に含まれる材料と同じ材料を含むことが好ましい。これにより、蛍光部材１０と光反射部材２０との接合強度をさらに高くすることができる。
【００２８】
（光反射部材２０を準備する工程）
次に、粉末状の光反射部材２０を準備する。光反射部材２０は、添加材を含むことができる。添加材を含む場合は、光反射部材の主成分となる母材（例えば、酸化アルミニウム）よりも高屈折率の材料を用いるのが好ましい。これにより、光反射部材２０の反射率（蛍光部材からの蛍光及び／又は発光素子からの光に対する反射率）を向上させることができ、透過率を抑えることができる。高屈折率の材料としては、例えば、窒化ホウ素、酸化イットリウム、酸化ルテチウム、酸化ジルコニウム、酸化ランタンを用いることができる。しかしこれらは難焼結性の材料であるため光反射部材２０の強度が低減するおそれがある。この場合は、さらに、添加材として母材よりも融点の低い硝子材料（例えば、酸化ホウ素を含む硝子材料）を用いることができる。これにより、硝子材料が液相化して光反射部材２０における母材と硝子材料を除く添加材との間に入るため、両者の結合を強くすることができる。なお、添加材として融点の低い硝子材料を用いる場合は光反射部材の２質量％以下で添加するものとし、本明細書では２質量％以下の硝子材料を含有していても「焼結体」という。
【００２９】
（光反射部材２０を配置する工程）
次に、蛍光部材１０における複数の凸部の間に粉末状の光反射部材２０を配置する。粉末状の光反射部材２０を用いることで、隣り合う凸部間に蛍光部材１０を充填しやすくなり、蛍光部材１０と光反射部材２０との隙間を実質的になくすことができる。本実施形態では、図３Ｆに示すように、凸部が上方を向くように蛍光部材１０を配置し、上方から粉末状の光反射部材２０を配置することで、蛍光部材１０の凸部の間に光反射部材２０を配置している。
【００３０】
図３Ｆでは、焼結体からなる蛍光部材１０を下方に配置し、粉末状の光反射部材２０を上方に配置しているが、配置の順序を逆にすることもできる。つまり、まず容器に粉末状の光反射部材２０を配置し、次にその上方において焼結体からなる蛍光部材１０をその凸部が下方を向くように配置して、必要に応じて押圧することもできる。このようにしても、蛍光部材１０における複数の凸部の間に光反射部材２０を配置することができる。
【００３１】
（焼結体を得る工程）
次に、図３Ｇに示すように、粉末状の光反射部材２０を焼結して、蛍光部材１０と光反射部材２０とが一体に形成された焼結体を得る。一般的に、焼結体とは粉末状の材料を融点よりも低い温度で加熱して固まったものを指す。しかしながら、本実施形態のように、すでに焼結されている蛍光部材１０と、まだ焼結されていない粉末状の光反射部材２０と、を加熱処理する場合であっても、焼結体からなる蛍光部材１０の表面と粉末状の光反射部材２０の表面とにおいては、同様の現象が起こっていると考えられる。したがって、本実施形態では、焼結体からなる蛍光部材１０と粉末状の光反射部材２０とを一体に形成したものも焼結体という。
【００３２】
蛍光部材１０及び光反射部材２０を加圧しながら焼結するのが好ましい。これにより、蛍光部材１０と光反射部材２０との接合強度を向上させることができる。焼結法としては、例えば放電プラズマ焼結法（ＳＰＳ法：spark plasma sintering法）又はホットプレス焼結法（ＨＰ法：hot pressing法）を用いることができ、ＳＰＳ法を用いるのが好ましい。ＳＰＳ法は上側及び下側のパンチ５０を用いて加圧しつつパルス通電により加熱する方法である。ＳＰＳ法によれば、パルス通電で比較的短時間で急速昇温が可能であるため、光反射部材２０の粒成長を制御しやすい。加圧しながら焼結する場合は、例えば、圧力を１０ＭＰａ以上５０ＭＰａ以下の範囲に設定することができる。前述の下限値以上とすることで蛍光部材１０と光反射部材２０との接合強度を向上させることができ、前述の上限値以下とすることで光反射部材２０の粒成長を制御しやすくなるので、光反射部材２０の粒径が大きくなる（つまり透過率が高くなって光反射性を損なう）のを抑制しやすくなる。
【００３３】
本実施形態では、粉末状の蛍光部材と粉末状の光反射部材を一工程で焼結しているのではなく、あらかじめ焼結体からなる蛍光部材１０を準備し、その後で蛍光部材１０の凸部間に配置した粉末状の光反射部材を焼結している。そして、焼結助剤と光反射部材の少なくとも一部とを同じ材料（酸化アルミニウム）とし、粉末状の光反射部材２０を焼結する際の焼結温度を、蛍光部材１０を得る際の焼結温度（粉末状の蛍光体と粉末状の焼結助剤とを混合して焼結する際の焼結温度）よりも低くしている。以下、その理由について説明する。
【００３４】
蛍光部材１０は光を取り出しやすくする必要があるため、一定以上の透過率（蛍光部材１０からの蛍光及び／又は発光素子からの光に対する透過率）が必要となる。例えば、高温で焼結し、蛍光部材１０に含まれる焼結助剤の粒成長を促すことにより、蛍光部材の透過率を上げることができる。一方、光反射部材２０は光を反射しやすくする必要があるため、一定以上の反射率が必要となる。例えば、光反射部材２０をある程度低温で焼結し、光反射部材２０の粒成長を抑制することで、光反射部材２０の反射率を上げることができる。これらの理由により、粉末状の蛍光部材１０と粉末状の光反射部材２０を一工程で焼結する場合、蛍光部材１０の透過率を上げるために高温で焼結すると光反射部材２０の透過率が下がってしまう。一方で、光反射部材２０の反射率を上げるために低温で焼結すると、蛍光部材の透過率が下がってしまう。そこで、本実施形態では、まず、粉末状の蛍光体と粉末状の焼結助剤とを高温で焼結した焼結体からなる蛍光部材１０を得て、その後で蛍光部材１０の凸部間に配置した粉末状の光反射部材２０を低温で焼結している。つまり、蛍光部材１０を焼結する際には光反射部材２０の反射率の低下を考慮することなく高温で焼結することができ、光反射部材２０を焼結する際には蛍光部材１０の透過率を維持しつつ低温で焼結することができる。これにより、蛍光部材１０の透過率の向上と、光反射部材２０の反射率の向上と、を両立させることが可能となる。
【００３５】
粉末状の光反射部材２０は、１１００℃以上１４００℃以下の範囲で焼結することができる。焼結体からなる蛍光部材１０を用いる場合は、焼結体を得る工程（粉末状の光反射部材２０を焼結する工程）において、１１００℃以上１２００℃以下の範囲で焼結するのが好ましく、１１３０℃以上１１７０℃以下の範囲で焼結するのがより好ましい。前述の下限値以上とすることで光反射部材２０の強度を向上させることができ、前述の上限値以下とすることで光反射部材２０が過度に粒成長することによる反射率の低下を低減することができる。
【００３６】
本実施形態では、焼結体を得る工程の後に、焼結体を酸化雰囲気（例えば、大気雰囲気）で熱処理している。一般的に、ＳＰＳ法やＨＰ法に用いる焼結型には炭素が含まれる。光反射部材２０に酸化物を含む場合は、焼結型の炭素が光反射部材２０に含まれる酸化物に浸炭又は還元反応を生じさせ、光反射部材２０の反射率が低下するおそれがある。そこで、焼結体を酸化雰囲気で熱処理することにより、酸化物に含有された炭素を除去しやすくなり欠損した酸素を戻すことができるため、光反射部材２０の反射率を向上することができる。
【００３７】
熱処理する工程において、１０００℃以上１５００℃以下の範囲で熱処理を行うことができる。焼結体からなる蛍光部材１０を用いる場合は、１０００℃以上１２００℃以下の範囲で熱処理を行うのが好ましく、１０５０℃以上１１５０℃以下の範囲で熱処理を行うのがより好ましい。前述の下限値以上とすることで光反射部材２０に含まれる酸化物に酸素を戻しやすくなり、前述の上限値以下とすることで光反射部材２０の反射率の低下を低減することができる。
【００３８】
（焼結体の一部を除去する工程）
次に、第１主面の側の面が蛍光部材１０及び光反射部材２０の双方からなり、且つ前記第２主面の側の面が蛍光部材１０のみからなる又は蛍光部材及び光反射部材の双方からなる蛍光体含有部材が得られるように、蛍光部材１０の第１主面の側又は第２主面の側の少なくとも一方の側から焼結体の一部を除去する。
【００３９】
本実施形態において、図３Ｇで得られる焼結体は、第１主面の側の面が光反射部材２０のみからなり、第２主面の側の面が蛍光部材１０のみからなる。つまり、蛍光部材１０の凸部の頂部が光反射部材２０に埋没している。この場合は、図３Ｈに示すように、少なくとも、焼結体の第１主面の側から蛍光部材１０の凸部の頂部まで焼結体の一部を除去することで蛍光部材１０及び光反射部材２０を露出させる。これにより、第１主面の側の面が蛍光部材１０及び光反射部材２０の双方からなる蛍光体含有部材とすることができる。本実施形態では、さらに、図３Ｉに示すように、焼結体の第２主面側方から蛍光部材１０の凸部の底部まで焼結体の一部を除去している。これにより、第１主面の側の面及び第２主面の側の面が蛍光部材１０及び光反射部材２０の双方からなる蛍光体含有部材１００を得ている。
【００４０】
なお、図５に示すように、蛍光部材１０の第２主面の側から蛍光部材１０の凸部の底部に達しないように焼結体の一部を除去してもよい。つまり第２主面の側の面が蛍光部材１０のみからなるように焼結体の一部を除去してもよい。これにより、第１主面の側から見て蛍光部材１０の周囲に光反射部材２０が配置され、第２主面の側から見て蛍光部材１０のみが存在する蛍光体含有部材とすることができる。このような蛍光体含有部材を、例えば、発光素子７０の上面側に、発光素子７０の上面と蛍光体含有部材の第２主面とが向かい合うように配置する。これにより、発光素子７０からの光を、蛍光部材１０の第２主面の側に入射させ、第２主面よりも面積の小さい第１の主面の側から取り出すことができるため、発光装置の輝度を向上させやすくなる。
【００４１】
本実施形態では、図３Ｇで得られる焼結体は蛍光部材１０の凸部の頂部が光反射部材２０に埋没されているが、光反射部材を配置する工程において図３Ｈに示すような凸部の間にのみ光反射部材を配置し、焼結体を得る工程において凸部の間にのみ光反射部材が存在する焼結体を得ることもできる。つまり、第１面の側の面が蛍光部材及び光反射部材の双方からなる焼結体を得ることもできる。このとき、第１主面の側から焼結体の一部を除去する場合は、凸部の底部に達しないように焼結体の一部を除去する。また、第２主面の側から焼結体の一部を除去する場合は、凸部の底部に達するまで焼結体の一部を除去してもよいし、凸部の底部に達しない程度で焼結体の一部を除去してもよい。
【００４２】
蛍光部材１０を準備する工程において、焼結体からなる蛍光部材１０を用いる場合は、第１主面と第２主面とは実質的に平行とするのがよい。そして、蛍光部材１０の第２主面を設置面にして、光反射部材２０側（図３Ｈの上方）から焼結体の一部を除去するのが好ましい。これにより、焼結体の下面と平行に除去していけばすべての蛍光部材１０を露出させることができるため、除去を容易に行うことができる。
【００４３】
焼結体の一部を除去する方法としては例えば、研削、化学機械研磨（ＣＭＰ：Chemical Mechanical Polishing）を用いることができる。上方及び下方から焼結体の一部を除去する場合は、除去した後の面がそれぞれ異なる粗さとなるようにするのが好ましい。例えば、蛍光体含有部材１００の上面又は下面の一方が粗面で他方が実質的に鏡面となるようにするのが好ましい。そして、図６に示すように、発光素子７０と組み合わせて発光装置とする場合に、鏡面側を発光素子７０からの光入射面とし粗面側を発光装置の光取出面とするのがよい。これにより、蛍光部材１０から発光素子７０に戻る光を低減しつつ、蛍光部材１０から外部に向かう光の全反射を低減できるため、発光装置としての光取出し効率低下を抑制することができる。
【００４４】
（個片化する工程）
図３Ｊに示すように、焼結体の一部を除去する工程の後に、第１主面の側から見て光反射部材２０に囲まれる蛍光部材１０が少なくとも１つ含まれるように焼結体を個片化することができる。これにより、蛍光部材１０の周囲に光反射部材２０が配置された所望の大きさの蛍光体含有部材１００ａを得ることができる。例えば、スクライブ、ダイシング、ブレイクにより焼結体を個片化することができる。蛍光部材１０を露出させてから個片化することで作業効率を向上させることができるが、焼結体を個片化してから蛍光部材１０を露出させてもよい。
【００４５】
（その他）
蛍光体含有部材１００は発光素子７０と組み合わせて発光装置とすることができる。図６では、発光素子７０としてＬＤ（レーザダイオード）を用いており、ＬＤと個片化した蛍光体含有部材１００ａとを組み合わせて発光装置４００としている。ＬＤを用いる場合は、ＬＤから生じる熱と蛍光部材１０から生じる熱との排熱性を考慮して、図６に示すように両者を離間して配置するのが好ましい。例えば光ファイバを介することによりＬＤと蛍光部材１０とを離間させることもできる。なお、蛍光体含有部材１００を光反射体の上面に載置して、ＬＤからの蛍光部材１０に入射する光を光反射体で反射させるようにすることもできる。
【００４６】
＜第２実施形態＞
図７に、本実施形態に係る製造方法により得られる蛍光体含有部材２００の上面図を示す。また、図８は、図７のＹ−Ｙ線における断面図である。さらに、図９Ａ〜図９Ｈは、蛍光体含有部材２００の製造方法を説明するための図である。
【００４７】
蛍光体含有部材２００の製造方法は、複数の凹部が第１主面の側に設けられた光反射部材２０を準備する工程（図９Ａ〜図９Ｄ）と、蛍光体を含む粉末状の蛍光部材１０を準備する工程と、光反射部材２０における複数の凹部に粉末状の蛍光部材１０を配置する工程（図９Ｅ）と、粉末状の蛍光部材１０を焼結して、光反射部材２０と蛍光部材１０とが一体に形成された焼結体を得る工程（図９Ｆ）と、第１主面と反対側にある第２主面の側の面が蛍光部材１０及び光反射部材２０の双方からなり、且つ、第１主面の側の面が蛍光部材１０のみからなる又は蛍光部材１０及び光反射部材２０の双方からなる蛍光体含有部材１００が得られるように、少なくとも光反射部材２０の第２主面の側から焼結体の一部を除去する工程（図９Ｇ）と、を備える。
【００４８】
本実施形態においても第１実施形態と同様の効果を得ることができる。蛍光体含有部材２００の製造方法は、次に説明する事項以外は、第１実施形態において説明した事項と実質的に同一である。
【００４９】
まず、第１主面に複数の凹部が設けられた光反射部材２０を準備する。本実施形態では、光反射部材２０を準備する工程は、焼結型となる容器に粉末状の光反射部材２０を充填する工程（図９Ａ）と、複数の凸部が設けられた押圧部材５２で、粉末状の光反射部材２０を押圧することにより、複数の凹部が設けられた光反射部材２０を作製する工程（図９Ｂ〜図９Ｄ）と、を含む。これにより、粉末状ではあるが一定の形状（複数の凹部が設けられた形状）を保持した光反射部材２０を比較的簡便な方法で形成することができる。なお、この工程では焼結体からなる光反射部材２０を準備してもよい。
【００５０】
本実施形態では、凹部の開口形状は上方から見て四角である。凹部の大きさは組み合わせる発光素子７０に合わせて適宜変更することができる。例えば、発光素子７０としてＬＥＤチップを用いる場合は、凹部の底部の一辺の長さを０．１ｍｍ以上３ｍｍ以下の範囲にすることが好ましく、０．５ｍｍ以上２ｍｍ以下とするのがより好ましい。前述の下限値以上とすることで、凹部に蛍光部材１０を充填しやすくすることができ、前述の上限値以下とすることで個片化する前の蛍光体含有部材に含まれる蛍光部材１０の数を増やすことができる。
【００５１】
次に、蛍光体を含む粉末状の蛍光部材１０を準備する。そして、光反射部材２０における複数の凹部に粉末状の蛍光部材１０を配置する（図９Ｅ）。つまり、本実施形態では、粉末状の光反射部材２０の上方に粉末状の蛍光部材１０が配置されている。なお、焼結体からなる光反射部材２０を準備する場合は、光反射部材２０及び蛍光部材１０の配置の順序は限定されない。つまり、焼結体からなる光反射部材２０を下方に配置し、粉末状の蛍光部材１０を上方に配置してもよいし、配置の順序を逆にすることもできる。
【００５２】
本実施形態では、一工程において、粉末状の蛍光部材１０及び粉末状の光反射部材２０の両方を焼結して、蛍光部材１０と光反射部材２０とが一体に形成された焼結体を得ている。このとき、蛍光部材１０に含まれる焼結助剤の透過率を高くする必要があるため、焼結温度は第１実施形態よりも高くしている。例えば、１１００℃以上１４００℃以下の範囲で焼結するのが好ましく、１２００℃以上１３５０℃以下の範囲で焼結するのがより好ましい。前述の下限値以上とすることで焼結助剤の透過率を高くすることができ、前述の上限値以下とすることで光反射部材２０の反射率の低減をある程度抑えることができる。
【００５３】
また、熱処理する工程において、１２００℃以上１５００℃以下の範囲で熱処理をすることができる。このとき、焼結助剤の透過率を向上させる場合は、１３５０℃以上１４５０℃以下の範囲で熱処理するのが好ましい。なお、光反射部材２０の反射率を向上させることを優先させる場合は、実施形態１に記載の範囲で熱処理するのがよい。
【００５４】
本実施形態では、蛍光部材１０を配置する工程の後に、離形シート６０を介して緩衝部材３０を配置してもよい。このとき、光反射部材２０の厚みと同じ厚みになるように緩衝部材３０を配置するのが好ましい。
【００５５】
本実施形態では、図９Ｈに示すように、光反射部材２０の第１主面の側の面が蛍光部材１０と光反射部材２０とからなるように焼結体の一部を除去している。これに限らず、光反射部材２０の第１主面の側から、光反射部材２０が露出しないように、焼結体の一部を除去してもよい。つまり、第１主面の側から除去した後の第１主面の側の面が蛍光部材１０のみからなるように焼結体の一部を除去してもよい。第１主面の側の面が蛍光部材１０のみからなる蛍光体含有部材を個片化する場合は、第２主面の側から見て光反射部材に囲まれる蛍光部材が少なくとも１つ含まれるように焼結体を個片化する。
【００５６】
（その他）
本実施形態では、発光素子７０としてＬＥＤチップを用いており、基体９０の上面に配置された複数のＬＥＤチップと蛍光体含有部材２００とを組み合わせて発光装置５００としている（図１０）。このとき、１つのＬＥＤチップからの光が１つの蛍光部材１０に入射するように蛍光体含有部材２００を設けるのが好ましい。ＬＥＤチップの上面に蛍光体含有部材２００を設ける方法は、表面活性化接合法又は原子拡散接合法を用いるのが好ましく、表面活性化接合法を用いるのがより好ましい。表面活性化接合法によれば、ＬＥＤチップと蛍光部材１０との間に他の部材を介することがなくなるため、他の部材での光の吸収をなくすことができるためである。また、隣り合うＬＥＤチップ間は遮光部材８０等により遮光されているのが好ましい。これにより、点灯しているＬＥＤチップの上方に位置する蛍光部材１０のみを発光させることができる。
【００５７】
＜第３実施形態＞
図１１Ａ〜図１１Ｇに本実施形態に係る蛍光体含有部材３００の製造方法を示す。蛍光体含有部材３００の製造方法は、次に説明する事項以外は、第２実施形態において記載した事項と実質的に同一である。
【００５８】
本実施形態では、光反射部材２０を準備する工程において、互いに反対側にある第１主面及び第２主面を貫通する複数の貫通孔が設けられた光反射部材２０を準備する（図１１Ａ〜図１１Ｄ）。そして、複数の貫通孔に粉末状の蛍光部材１０を配置し（図１１Ｅ）、粉末状の蛍光部材１０を焼結して、光反射部材２０と蛍光部材１０とが一体に形成された焼結体を得る（図１１Ｆ）。さらに、第１主面の側の面又は第２主面の側の面の一方の面が蛍光部材１０及び光反射部材２０の双方からなり、且つ、第１主面の側の面又は第２主面の側の面の他方の面が蛍光部材１０のみからなる又は蛍光部材１０及び光反射部材２０の双方からなる蛍光体含有部材が得られるように、蛍光部材１０の第１主面の側又は第２主面の側の少なくとも一方の側から焼結体の一部を除去する（図１１Ｇ）。なお、光反射部材２０を準備する工程において焼結体からなる光反射部材２０を準備する場合は、容器に粉末状の蛍光部材１０を配置し、焼結体からなる光反射部材２０を押圧して配置することで、貫通孔に蛍光部材１０を配置してもよい。
【００５９】
本実施形態においても第２実施形態と同様の効果を得ることができる。
【００６０】
本実施形態では、焼結体を得る工程において、上面は蛍光部材１０のみからなり、下面は蛍光部材１０及び光反射部材２０の双方からなる焼結体を得ている。この場合において、下面の側から焼結体の一部を除去する場合は、少なくとも光反射部材２０の上面に達しないように焼結体の一部を除去する。また、上面の側から焼結体の一部を除去する場合は、図１１Ｇに示すように光反射部材２０が露出するまで焼結体の一部を除去してもよいし、光反射部材２０が露出しないように焼結体の一部を除去してもよい。
【００６１】
なお、蛍光部材を配置する工程において、光反射部材の上面及び下面を覆うように蛍光部材を配置する場合は、焼結体を得る工程において、図１２に示すように、光反射部材の上面及び下面が蛍光部材に覆われる焼結体が得られる。この場合は、上面の側の面又は下面の側の面の一方の面が蛍光部材及び光反射部材からなるように上面の側又は下面の側の一方の側から焼結体の一部を除去する。このとき、上面の側又は下面の側の他方の側からさらに焼結体の一部を除去してもよい。上面の側又は下面の側の他方の側から焼結体の一部を除去する場合は、除去した後の面が蛍光部材及び光反射部材からなるように焼結体の一部を除去してもよいし、除去した後の面が蛍光部材のみからなるように焼結体の一部を除去してもよい。
【００６２】
以下、各実施例の蛍光体含有部材について説明する。
＜実施例１＞
まず、図３Ｃに示すように、蛍光部材１０としてＹ３Ａｌ５Ｏ１２：Ｃｅと酸化アルミニウムとを含む焼結体からなる板状の蛍光部材１０を準備した。そして、図３Ｄに示すように、ダイシング装置を用いて焼結体からなる板状の蛍光部材１０（以下、「ＹＡＧ板」という。）の上面に複数の凸部を形成した。なお、図３Ｄでは、凸部の形状は上方から見て円であるが、本実施例では一辺が１ｍｍの正方形である。１つの凸部と隣り合う凸部との間の距離は１ｍｍとした。
【００６３】
次に、図３Ａ及び図３Ｂに示すように、焼結型に粉末状の酸化アルミニウムからなる緩衝部材３０を充填し、カーボンシートを配置した。そして、図３Ｅに示すように、凸部が設けられた側が上方を向くようにＹＡＧ板１０を配置した。
【００６４】
次に、図３Ｆに示すように、焼結型に酸化アルミニウムからなる粉末状の光反射部材２０を充填した。このとき、緩衝部材３０と光反射部材２０との厚みが同じになるようにした。そして、図３Ｇに示すように、光反射部材２０を３０ＭＰａの圧力で１１００℃でＳＰＳ法により焼結し、蛍光部材１０と光反射部材２０とが一体である焼結体を得た。
【００６５】
次に、焼結型から焼結体を取り出してカーボンシートを配置した位置で焼結体を離形した。そして、得られた焼結体を大気雰囲気において１１００℃で熱処理した。
【００６６】
次に、図３Ｈ及び図３Ｉに示すように、得られた焼結体の上方及び下方から焼結体の一部を除去することで、除去した後の面において蛍光部材１０及び光反射部材２０を露出させた。
【００６７】
＜実施例２＞
実施例２は、１２００℃で焼結した以外は実施例１と実質的に同様である。
【００６８】
＜実施例３＞
実施例３は、１１５０℃で焼結し、１０００℃で熱処理した以外は実施例１と実質的に同様である。
【００６９】
＜実施例４＞
実施例４は、次に説明する事項以外は実施例３と実質的に同様である。まず、図３Ｃに示すように焼結体からなる板状の蛍光部材１０を準備し、図３Ｄに示すようにマシニングセンタを用いて焼結体からなる板状の蛍光部材１０の上面に複数の凸部を形成した。上方から見て凸部の形状は円であり、凸部の内径が下方から上方に向かうにつれて小さくなるように側面は傾斜している。凸部の頂部の内径は０．３ｍｍとし凸部の底部の内径は０．５ｍｍとした。また、凸部の底部と隣り合う凸部の底部との最短距離は、５ｍｍとした。そして熱処理の温度を１１００℃とした。
【００７０】
＜実施例５＞
実施例５は、光反射部材２０として、８０質量％の酸化アルミニウムと２０質量％の窒化ホウ素とを用い、熱処理の温度を１１００℃とした以外は実施例３と実質的に同様である
【００７１】
＜実施例６＞
まず、図３Ａに示すように焼結型に粉末状の酸化アルミニウムからなる緩衝部材３０を充填し、図３Ｂに示すようにカーボンシートを配置した。
【００７２】
次に、図４Ａに示すように、Ｙ３Ａｌ５Ｏ１２：Ｃｅと酸化アルミニウムとを含む粉末状の蛍光部材１０を充填した。そして、図４Ｂ〜図４Ｄに示すように、複数の凹部が設けられた押圧部材５１で、蛍光部材１０を押圧して複数の凸部が設けられた蛍光部材１０を作製した。凸部は上方から見て１辺の長さが１ｍｍの正方形とした。また、１つの凸部と隣り合う凸部との間の距離は１ｍｍとした。
【００７３】
次に、図３Ｆに示すように、焼結型に酸化アルミニウムからなる粉末状の光反射部材２０を充填した。なお、図３Ｆは第１実施形態の説明においては焼結体からなる蛍光部材１０としているが、本実施例では粉末状であるが一定の形状（複数の凸部が設けられた形状）の蛍光部材１０である。このとき、緩衝部材３０と光反射部材２０との厚みが同じになるようにした。そして、図３Ｇに示すように、蛍光部材１０及び光反射部材２０の両方を５０ＭＰａの圧力で１２５０℃でＳＰＳ法により焼結し、蛍光部材１０と光反射部材２０とが一体である焼結体を得た。
【００７４】
次に、焼結型から焼結体を取り出してカーボンシートを配置した位置で焼結体を離形した。そして、得られた焼結体を大気雰囲気において１４００℃で熱処理し、さらに窒素雰囲気において１４００℃で熱処理した。
【００７５】
次に、図３Ｈおよび図３Ｉに示すように、得られた焼結体の上方及び下方から焼結体の一部を除去することで、除去した後の面において蛍光部材１０及び光反射部材２０を露出させた。
【００７６】
＜実施例７＞
実施例７は、まず、図８Ａに示すように、焼結型に酸化アルミニウムからなる光反射部材２０を充填した。そして、図８Ｂ〜図８Ｄに示すように、複数の凸部が設けられた押圧部材５２で光反射部材２０を押圧して複数の凹部が設けられた光反射部材２０を作製した。凹部は上方から見て１辺の長さが１ｍｍの正方形とした。また、１つの凹部と隣り合う凹部との間の距離は１ｍｍとした。
【００７７】
次に、図８Ｅに示すように、Ｙ３Ａｌ５Ｏ１２：Ｃｅと酸化アルミニウムとを含む粉末状の蛍光部材１０を焼結型に充填した。
【００７８】
次に、蛍光部材１０の上面にカーボンシートを配置した。そして、光反射部材２０の厚みと実質的に同じ厚さになるように、カーボンシートの上面に、酸化アルミニウムからなる緩衝部材３０を配置した。そして、図８Ｆに示すように、蛍光部材１０及び光反射部材２０を５０ＭＰａの圧力で１２５０℃でＳＰＳ法により焼結した。
【００７９】
次に、焼結型から焼結体を取り出してカーボンシートを配置した位置で焼結体を離形した。そして、得られた焼結体を大気雰囲気において１４００℃で熱処理し、さらに窒素雰囲気において１４００℃で熱処理した。
【００８０】
次に、図８Ｇ及び図８Ｈに示すように、得られた焼結体の上方及び下方から焼結体の一部を除去することで、除去した後の面において蛍光部材１０及び光反射部材２０を露出させた。
【００８１】
＜実施例８＞
実施例８は、光反射部材２０として、８０質量％の酸化アルミニウムと２０質量％の窒化ホウ素とを用いている以外は実施例７と実質的に同様である。
【００８２】
＜評価＞
各実施例において蛍光部材１０と光反射部材２０とは十分な接合強度が得られていた。また、各実施例と実質的に同じ条件で形成した焼結体からなる光反射部材２０を、「強度」、「反射率」、及び「透過率」の３つの観点で評価した結果を表１に示す。なお、表１において、試料の番号と実施例の番号が対応している（例えば、試料１は実施例１に対応している。）。強度の評価は、各試料を手で割ったときの割れにくさを比較して、割れにくいものから割れやすいものまでを５段階（割れにくいものほど値が大きい）で評価した。反射率の評価は、分光測色計による測定結果に基づいて行った。具体的には、まず、厚みを５ｍｍにした試料（光反射部材２０）を土台に配置した。次に、試料面に対して３７０ｎｍ〜７４０ｎｍの測定光を照射して、試料面からの反射光の反射率を測定した。そして、４４０ｎｍにおける各試料の反射率の結果を比較して、反射率の高いものから低いものまでを５段階（反射率の高いものほど値が大きい）で評価した。また、透過率の評価は、照度計による測定結果に基づいて行った。具体的には、まず、反射率の測定に用いた試料を厚みが１ｍｍになるまで研磨し、土台に試料を配置した。次に、４４５ｎｍの光を照射して、試料を透過した光を照度計により測定した。そして、各試料の結果を比較して、透過率の低いものから高いものまでを５段階（透過率の低いものほど値が大きい）で評価した。なお、反射率の測定においては土台からの反射率の影響を受けにくくするために試料の厚みを大きくする必要があるが、透過率の測定においては試料の厚みが大きすぎるとその差を比較しにくくなるため、反射率の測定と透過率の測定とで試料の厚みを変えている。
【００８３】
【表１】
0006536540.tif 000002
【００８４】
表１に示すとおり、試料１〜試料５は、反射率が高く、試料１、試料３〜５は、透過率も抑制されていた。これは、光反射部材の焼結温度が低かったことに起因すると考えられる。なお、試料２では、反射率において良好な結果が得られているにも関わらず透過率が高かった。これは、試料２においては何らかの理由により光反射部材２０における光吸収率が低くなったためであると考えられる。
【００８５】
一方、試料２〜試料４、及び、試料６〜試料８については、強度も高かった。これは、光反射部材２０に難焼結性の添加材が含まれていなかったことや、一定以上の温度で焼結することにより、光反射部材２０の粒成長が促されたためと考えられる。
【産業上の利用可能性】
【００８６】
各実施形態に記載の蛍光体含有部材は、車載、照明等に使用することができる。
【符号の説明】
【００８７】
１０・・・蛍光部材
２０・・・光反射部材
３０・・・緩衝部材
４０・・・焼結ダイ
５０・・・パンチ
５１、５２・・・押圧部材
６０・・・離形シート
７０・・・発光素子
８０・・・遮光部材
９０・・・基体
１００、２００、３００・・・蛍光体含有部材
４００、５００・・・発光装置
【図１】
0006536540.tif 000003
【図２】
0006536540.tif 000004
【図３Ａ】
0006536540.tif 000005
【図３Ｂ】
0006536540.tif 000006
【図３Ｃ】
0006536540.tif 000007
【図３Ｄ】
0006536540.tif 000008
【図３Ｅ】
0006536540.tif 000009
【図３Ｆ】
0006536540.tif 000010
【図３Ｇ】
0006536540.tif 000011
【図３Ｈ】
0006536540.tif 000012
【図３Ｉ】
0006536540.tif 000013
【図３Ｊ】
0006536540.tif 000014
【図４Ａ】
0006536540.tif 000015
【図４Ｂ】
0006536540.tif 000016
【図４Ｃ】
0006536540.tif 000017
【図５】
0006536540.tif 000018
【図６】
0006536540.tif 000019
【図７】
0006536540.tif 000020
【図８】
0006536540.tif 000021
【図９Ａ】
0006536540.tif 000022
【図９Ｂ】
0006536540.tif 000023
【図９Ｃ】
0006536540.tif 000024
【図９Ｄ】
0006536540.tif 000025
【図９Ｅ】
0006536540.tif 000026
【図９Ｆ】
0006536540.tif 000027
【図９Ｇ】
0006536540.tif 000028
【図９Ｈ】
0006536540.tif 000029
【図１０】
0006536540.tif 000030
【図１１Ａ】
0006536540.tif 000031
【図１１Ｂ】
0006536540.tif 000032
【図１１Ｃ】
0006536540.tif 000033
【図１１Ｄ】
0006536540.tif 000034
【図１１Ｅ】
0006536540.tif 000035
【図１１Ｆ】
0006536540.tif 000036
【図１１Ｇ】
0006536540.tif 000037
【図１２】
0006536540.tif 000038